(57)【要約】【課題】防滑性に加え、良好な外観及びメンテナンス性を備えた防滑床材を提供すること。【解決手段】合成樹脂製シート１の表面を梨地面４に形成し、その梨地面４に、粒径が梨地面４の凹凸高低差の０．５〜３倍の耐摩耗性粒子２を分散させた塗膜３を設ける。【選択図】図１
2007278005.tif 000002
【特許請求の範囲】
【請求項１】
合成樹脂製シートの表面を梨地面に形成し、その梨地面に、粒径が梨地面の凹凸高低差の０．５〜３倍の耐摩耗性粒子を分散させた塗膜を設けたことを特徴とする防滑床材。
【請求項２】
塗膜厚みが、０．０１〜０．２ｍｍであることを特徴とする請求項１記載の防滑床材。
【請求項３】
耐摩耗性粒子が、粒径０．０３〜０．３ｍｍの球形の粒子からなることを特徴とする請求項１又は２記載の防滑床材。
【請求項４】
耐摩耗性粒子が、アルミナ、シリカ及び／又は塗膜より高硬度の合成樹脂からなる粒子からなることを特徴とする請求項１、２又は３記載の防滑床材。
【請求項５】
合成樹脂製シートの表面に、梨地面の凹凸高低差より大きい高低差を有する凹凸模様を設けたことを特徴とする請求項１、２、３又は４記載の防滑床材。
【請求項６】
凹凸模様の凸面のみに耐摩耗性粒子を分散させた塗膜を設けたことを特徴とする請求項５記載の防滑床材。
【請求項７】
凹凸模様の少なくとも凹面に防汚剤を付与したことを特徴とする請求項５又は６記載の防滑床材。
【発明の詳細な説明】
【技術分野】
【０００１】
本発明は、防滑床材に関し、特に、防滑性に加え、良好な外観（意匠性）及びメンテナンス性を備えた防滑床材に関するものである。
【背景技術】
【０００２】
従来、基材上に形成した塗膜中に硬質の粒子を分散させ、かつ該粒子が塗膜の表面から露出するようにした防滑性を備えた防滑床材が提案されている（例えば、特許文献１参照）。
【０００３】
ところで、この種の防滑床材は、塗膜の表面から露出する粒子によって床材に防滑性を付与するものであるが、塗膜中に分散させた粒子が偏在しやすく、これによって、防滑床材の表面に斑模様が生じ、外観（意匠性）が悪くなるという問題があった。
また、防滑床材は、塗膜の表面から露出した粒子の影響で塵埃が滞留したり、汚れが付着しやすく、メンテナンス性が悪い（清掃がしにくく、メンテナンスに手数を要する）という問題があった。
【０００４】
【特許文献１】実開平２−１２３５３９号公報
【発明の開示】
【発明が解決しようとする課題】
【０００５】
本発明は、上記従来の防滑床材が有する問題点に鑑み、防滑性に加え、良好な外観及びメンテナンス性を備えた防滑床材を提供することを目的とする。
【課題を解決するための手段】
【０００６】
上記目的を達成するため、本発明の防滑床材は、合成樹脂製シートの表面を梨地面に形成し、その梨地面に、粒径が梨地面の凹凸高低差の０．５〜３倍の耐摩耗性粒子を分散させた塗膜を設けたことを特徴とする。
【０００７】
この場合において、塗膜厚みを、０．０１〜０．２ｍｍにすることができる。
【０００８】
また、耐摩耗性粒子に、粒径０．０３〜０．３ｍｍの球形の粒子を用いることができる。
【０００９】
また、耐摩耗性粒子に、アルミナ、シリカ及び／又は塗膜より高硬度の合成樹脂からなる粒子を用いることができる。
【００１０】
また、合成樹脂製シートの表面に、梨地面の凹凸高低差より大きい高低差を有する凹凸模様を設けたことを特徴とする請求項１、２、３又は４記載の防滑床材。
【００１１】
また、凹凸模様の凸面のみに耐摩耗性粒子を分散させた塗膜を設けることができる。
【００１２】
また、凹凸模様の少なくとも凹面に防汚剤を付与することができる。
【発明の効果】
【００１３】
本発明の防滑床材によれば、合成樹脂製シートの表面を梨地面に形成し、その梨地面に、粒径が梨地面の凹凸高低差の０．５〜３倍の耐摩耗性粒子を分散させた塗膜を設けるようにしているので、表面を梨地面に形成することによって、塗膜中に分散させた耐摩耗性粒子の偏在が目立たず防滑床材の外観（意匠性）を向上することができる。
この場合、梨地面の梨地の高低差が小さすぎると、耐摩耗性粒子の偏在を隠す効果が少なく、また、逆に大きすぎると、防滑床材の外観（意匠性）が悪く、かつ、塵埃が滞留したり、汚れが付着しやすく、メンテナンス性が悪い（清掃がしにくく、メンテナンスに手数を要する）。
また、耐摩耗性粒子の粒径が梨地の高低差の０．５倍未満では、梨地面に耐摩耗性粒子が隠れてしまい、床材に防滑性を付与することができず、また、３倍より大きいと、防滑床材の外観（意匠性）が悪いだけでなく、離脱しやすく、かつ、塵埃が滞留したり、汚れが付着しやすく、メンテナンス性が悪い（清掃がしにくく、メンテナンスに手数を要する）。
【００１４】
また、塗膜厚みを０．０１〜０．２ｍｍにすることにより、耐摩耗性粒子を良好に定着させて防滑床材の耐久性を高めることができる。
【００１５】
また、耐摩耗性粒子に、粒径０．０３〜０．３ｍｍの球形の粒子を用いることにより、防滑性、メンテナンス性及び外観を良好に保つことができ、特に、球形の粒子を用いることにより、モップ等の清掃具のひっかかりや繊維屑等のごみの絡み付きを防止することができる。
【００１６】
また、耐摩耗性粒子に、アルミナ、シリカ及び／又は塗膜より高硬度の合成樹脂からなる粒子を用いることにより、防滑床材の耐久性を高めることができる。
【００１７】
また、合成樹脂製シートの表面に、梨地面の凹凸高低差より大きい高低差を有する凹凸模様を設けることにより、この凹凸により摩擦係数を高めて防滑性を一層向上させることができる。
【００１８】
また、凹凸模様の凸面のみに耐摩耗性粒子を分散させた塗膜を設けることにより、凹面に塵埃が滞留したり、汚れが付着すること、さらには、モップ等の清掃具のひっかかりや繊維屑等のごみの絡み付きを防止することができる。
【００１９】
また、凹凸模様の少なくとも凹面に防汚剤を付与することにより、凹面に汚れが付着することを防止することができる。
【発明を実施するための最良の形態】
【００２０】
以下、本発明の防滑床材の実施の形態を、図面に基づいて説明する。
【００２１】
図１に、本発明の防滑床材の一実施例を示す。
この防滑床材は、合成樹脂製シート１の表面を梨地面４に形成し、その梨地面４に、粒径が梨地面４の凹凸高低差の０．５〜３倍の耐摩耗性粒子２を分散させた塗膜３を設けるようにしたものである。
【００２２】
合成樹脂製シート１は、耐水性を有する裏面不織布層１ａ、裏面接着層１ｂ、柔軟性を付与する下地層１ｃ、合成樹脂製シート１の寸法を安定させるためのガラス不織布層１ｄ及び柔軟性を付与する上地層１ｅを順に積層したものからなり、上地層１ｅの表面を梨地面４に形成するとともに、耐摩耗性粒子２を分散させた塗膜３を梨地面４の上に設けるようにしている。
【００２３】
また、合成樹脂製シート１の表面には、梨地面４の凹凸高低差より大きい高低差、特に限定されるものではないが、例えば、高低差０．５〜２ｍｍの凹凸模様（図示省略）を設けるようにしている。
この凹凸模様は、規則的な模様、不規則的な模様のいずれでもよい。
【００２４】
塗膜３の構成材料としては、ウレタン系、エポキシ系、アクリル系等の合成樹脂材料系の塗料を用いることができ、特に、ウレタンアクリレート系の塗料を好適に用いることができる。
また、塗膜３を構成する合成樹脂材料には、抗菌剤、耐摩耗性付与剤（例えば、アルミナ等の微細粒子５）、防汚剤（例えば、酸化チタン等の光触媒、帯電防止剤）等の各種機能剤を付与することができる。
また、塗膜３の厚みは、０．０１〜０．２ｍｍ、好ましくは、０．０５〜０．１ｍｍにすることができる。
【００２５】
耐摩耗性粒子２は、粒径が０．０３〜０．３ｍｍの球形の粒子を用い、これを、塗膜３の構成材料に均一に分散させるようにする。
また、耐摩耗性粒子２としては、アルミナ、シリカ等の無機粒子を好適に使用することができるが、このほか、塗膜３より高硬度の合成樹脂製の粒子等を使用することもできる。
【００２６】
この防滑床材は、合成樹脂製シート１の表面を梨地面４に形成し、その梨地面４に、粒径が梨地面４の凹凸高低差の０．５〜３倍の耐摩耗性粒子２を分散させた塗膜３を設けることから、表面を梨地面４に形成することによって、塗膜３中に分散させた耐摩耗性粒子２の偏在が目立たず防滑床材の外観（意匠性）を向上することができる。
この場合、梨地面の梨地の高低差が小さすぎると、耐摩耗性粒子の偏在を隠す効果が少なく、また、逆に大きすぎると、防滑床材の外観（意匠性）が悪く、かつ、塵埃が滞留したり、汚れが付着しやすく、メンテナンス性が悪い（清掃がしにくく、メンテナンスに手数を要する）ため、梨地の高低差は、例えば、０．０６〜０．９ｍｍ程度、好ましくは、０．０６〜０．４ｍｍ程度、より好ましくは、０．０６〜０．２５ｍｍ程度にする。
また、耐摩耗性粒子２の粒径が梨地の高低差の０．５倍未満では、梨地面４に耐摩耗性粒子２が隠れてしまい、床材に防滑性を付与することができず、また、３倍より大きいと、防滑床材の外観（意匠性）が悪いだけでなく、離脱しやすく、かつ、塵埃が滞留したり、汚れが付着しやすく、メンテナンス性が悪い（清掃がしにくく、メンテナンスに手数を要する）。
【００２７】
また、塗膜３の厚みを、０．０１〜０．２ｍｍ、好ましくは、０．０５〜０．１ｍｍとすることにより、耐摩耗性粒子２を良好に定着させて防滑床材の耐久性を高めることができる。
【００２８】
また、耐摩耗性粒子２に、粒径０．０３〜０．３ｍｍの球形の粒子を用いることにより、防滑性、メンテナンス性及び外観を良好に保つことができ、特に、球形の粒子を用いることにより、モップ等の清掃具のひっかかりや繊維屑等のごみの絡み付きを防止することができる。
【００２９】
また、耐摩耗性粒子２に、アルミナ、シリカ及び／又は塗膜３より高硬度の合成樹脂からなる粒子を用いることにより、防滑床材の耐久性を高めることができる。
【００３０】
また、合成樹脂製シート１の表面に、梨地面４の凹凸高低差より大きい高低差、特に限定されるものではないが、例えば、高低差０．５〜２ｍｍの凹凸模様を設けることにより、この凹凸により摩擦係数を高めて防滑性を向上させることができる。
【００３１】
そして、凹凸模様を設ける場合には、凹凸模様の凸面のみに耐摩耗性粒子２を分散させた塗膜３を設けるようにすることができる。
これにより、凹凸模様の凹面に塵埃が滞留したり、汚れが付着すること、さらには、モップ等の清掃具のひっかかりや繊維屑等のごみの絡み付きを防止することができる。
【００３２】
また、同様に、凹凸模様を設ける場合には、凹凸模様の少なくとも凹面に防汚剤を付与するようにすることができる。
これにより、凹凸模様の凹面に汚れが付着することを防止することができる。
【実施例１】
【００３３】
実施例１：合成樹脂製シート１の表面に形成した高低差１２０μの梨地面４に、耐摩耗性粒子２として平均粒径が１５０μの球状のアルミナの粒子を含む塗膜３を、塗布量が９５ｇ／ｍ２（塗料分５９ｇ／ｍ２）となるように設けた。
比較例２：合成樹脂製シート１の表面に形成した高低差６０μの梨地面４に、耐摩耗性粒子２として平均粒径が１５０μの球状のアルミナの粒子を含む塗膜３を、塗布量が８０ｇ／ｍ２（塗料分５０ｇ／ｍ２）となるように設けた。
比較例１：合成樹脂製シート
比較例２：合成樹脂製シートの表面に高低差１２０μの梨地面を形成した。
比較例３：合成樹脂製シートのフラットな表面に、耐摩耗性粒子として平均粒径が１５０μの球状のアルミナの粒子を含む塗膜を、塗布量が６０ｇ／ｍ２（塗料分３７ｇ／ｍ２）となるように設けた。
【００３４】
実施例１〜２及び比較例１〜３について、以下の項目について評価を行った。
その結果を、表１に示す。
【００３５】
（１）外観試験
（試験方法）
塗膜３中に分散させた耐摩耗性粒子２の偏在が目視で確認できるかどうかにより外観イメージを評価した。
（評価基準）
〇：耐摩耗性粒子２の偏在が確認できない。
△：耐摩耗性粒子２の偏在が若干確認できる。
×：耐摩耗性粒子２の偏在が確認できる。
【００３６】
（２）防滑性試験
（試験方法）
ＪＩＳ  Ａ  １４５４に規定される滑り性試験方法（ＯＹ−ＰＵＬＬ法）である。
この試験方法（ＯＹ−ＰＵＬＬ法）は、歩行時の足の入る角度、歩行にかかる力を想定し、滑り片を試験体に接触されて測定する方法である。
具体的には、図２に示す滑り試験機を用い、試験体上に滑り片（合成ゴム靴底）を置き、一定荷重（８０ｋｇ）をかけ、１８°の角度で、８０ｋｇ／秒の力で滑り片を引っ張った。そのときに得られる最大引張加重により滑り抵抗係数を算出する。ここで、８０ｋｇとは体重（一般体重）、１８°の角度とは歩行時の足の入る角度、８０ｋｇ／秒とは一般体重の人が急ぎ足の場合にかかる力を想定している。
（評価基準）
滑り抵抗係数の値が大きいほど滑りにくく、乾燥時と湿潤時の値の差が小さいほど安全性が高い。
【００３７】
（３）耐摩耗性試験
（試験方法）
ＪＩＳ  Ｋ  ７２０４に規定されるシートの摩耗性を測定する試験方法である。  
この試験方法は、図３に示す摩耗性試験機を用い、荷重９．８０Ｎで摩耗輪によるシート（試験体）の摩耗量と摩耗厚さを測定し、摩耗質量（ｇ／１００回転）と摩耗厚さ（ｍｍ／１０００回転）を算出する。また、シート（試験体）の有効層の耐摩耗性を示す指標として耐摩耗回転数（＝シート有効層／１０００回転時の摩耗厚さ）がある。
（評価基準）
耐摩耗回転数が大きいほどシートの摩耗劣化が少なく耐用年数が長い。
【００３８】
（４）メンテナンス性試験
（試験方法）
試験体上に試験土を１００ｇ／ｍ２散布し、ブラシで所定回数掃き出した後、試験体上に残存した試験土の量を測定した。
（評価基準）
試験体上に残存する試験土の量が１００ｍｇを越えないこと
【００３９】
【表１】
2007278005.tif 000003
【００４０】
表１からも明らかなとおり、実施例１〜２のものは、塗膜３中に分散させた耐摩耗性粒子２の偏在が目立たず、外観（意匠性）を向上することができ、かつ、良好な防滑性、耐摩耗性及びメンテナンス性を備えていることを確認した。
【００４１】
以上、本発明の防滑床材について、その実施例に基づいて説明したが、本発明は上記実施例に記載した構成に限定されるものではなく、その趣旨を逸脱しない範囲において適宜その構成を変更することができる。
【産業上の利用可能性】
【００４２】
本発明の防滑床材は、防滑性に加え、良好な外観及びメンテナンス性を備えるという特性を有していることから、例えば、学校や幼稚園などの文教施設、病院・老健施設など医療・福祉施設等をはじめとする建物の床材の用途に広く用いることができる。
【図面の簡単な説明】
【００４３】
【図１】本発明の防滑床材の一実施例を示す断面図（模式図）である。
【図２】滑り試験機の説明図である。
【図３】摩耗性試験機の説明図である。
【符号の説明】
【００４４】
１    合成樹脂製シート
２    耐摩耗性粒子
３    塗膜
４    梨地面
５    微細粒子
【図１】
2007278005.tif 000004
【図２】
2007278005.tif 000005
【図３】
2007278005.tif 000006